(57)【要約】      （修正有）【課題】印刷時の用紙引き率が小さく、かつ耐久性に優れる印刷用ゴムブランケットを提供する。【解決手段】表面ゴム層１と、第２の基布層５と、前記表面ゴム層１と前記第２の基布層５の間に配置される第１の基布層３と、マイクロカプセルを含む圧縮層４とを備える印刷用ゴムブランケットであり、前記第１の基布層３は、ナイロン系繊維、ポリエステル系繊維、ポリビニルアルコール系繊維、ポリオレフィン系繊維、レーヨン繊維及び綿繊維よりなる群から選択される少なくとも一種類の繊維を含み、厚さが０．１７ｍｍ〜０．３３ｍｍの範囲内で、印刷方向における残留伸度が７％以上、１５％未満の範囲内で、かつ印刷方向における破断強度が２０ｋｇｆ／ｃｍ〜７０ｋｇｆ／ｃｍの範囲内である。【選択図】図２
2010149526.tif 000002
【特許請求の範囲】
【請求項１】
表面ゴム層と、
第２の基布層と、
前記表面ゴム層と前記第２の基布層の間に配置される第１の基布層と、
マイクロカプセルを含む圧縮層と
を備える印刷用ゴムブランケットであり、
前記第１の基布層は、ナイロン系繊維、ポリエステル系繊維、ポリビニルアルコール系繊維、ポリオレフィン系繊維、レーヨン繊維及び綿繊維よりなる群から選択される少なくとも一種類の繊維を含み、厚さが０．１７ｍｍ〜０．３３ｍｍの範囲内で、印刷方向における残留伸度が７％以上、１５％未満の範囲内で、かつ印刷方向における破断強度が２０ｋｇｆ／ｃｍ〜７０ｋｇｆ／ｃｍの範囲内である印刷用ゴムブランケット。
【請求項２】
前記圧縮層は、前記表面ゴム層と前記第１の基布層の間に配置されるか、前記第１の基布層と前記第２の基布層の間に配置されることを特徴とする請求項１記載の印刷用ゴムブランケット。
【請求項３】
前記第１の基布層の厚さは０．１７ｍｍ〜０．２５ｍｍの範囲内で、前記残留伸度が７％〜１１％の範囲内で、かつ前記破断強度が３０ｋｇｆ／ｃｍ〜７０ｋｇｆ／ｃｍの範囲内である請求項１または２記載の印刷用ゴムブランケット。
【請求項４】
前記第１の基布層は、綿繊維、ナイロン繊維、ポリビニルアルコール系繊維及びポリエステル繊維よりなる群から選択される少なくとも一種類の繊維を含む請求項１〜３いずれか１項記載の印刷用ゴムブランケット。
【請求項５】
前記第２の基布層は、厚さが０．２ｍｍ〜０．５ｍｍの範囲内で、印刷方向における残留伸度が３％〜７．５％の範囲内で、印刷方向における破断強度が２０ｋｇｆ／ｃｍ〜７０ｋｇｆ／ｃｍの範囲内で、かつ綿繊維及びポリビニルアルコール系繊維から選択される少なくとも一種類の繊維を含む請求項１〜４いずれか１項記載の印刷用ゴムブランケット。
【請求項６】
前記第２の基布層の印刷方向における残留伸度は、前記第１の基布層に比較して小さい請求項１〜５いずれか１項記載の印刷用ゴムブランケット。
【請求項７】
前記第２の基布層は、厚さが０．２ｍｍ〜０．５ｍｍの範囲内で、印刷方向における残留伸度が３．５％〜６．５％の範囲内で、印刷方向における破断強度が２０ｋｇｆ／ｃｍ〜７０ｋｇｆ／ｃｍの範囲内で、かつ綿繊維及びポリビニルアルコール系繊維から選択される少なくとも一種類の繊維を含む請求項１〜６いずれか１項記載の印刷用ゴムブランケット。
【請求項８】
前記表面ゴム層の厚さは、０．１５ｍｍ〜０．４５ｍｍの範囲内である請求項１〜７いずれか１項記載の印刷用ゴムブランケット。
【請求項９】
前記第２の基布層に接着される第３の基布層と、前記第３の基布層に接着される第４の基布層とをさらに備える請求項１〜８いずれか１項記載の印刷用ゴムブランケット。
【発明の詳細な説明】
【技術分野】
【０００１】
本発明は、オフセット印刷機等に用いられる印刷用ゴムブランケットに関するものである。
【背景技術】
【０００２】
印刷用ゴムブランケットとしては、平滑な表面を有する表面ゴム層と、この表面ゴム層に接合され、２〜４枚の織布からなる補強層とを備えるものが知られている。この印刷用ゴムブランケットは、シリンダー上に捲きつけて使用される。
【０００３】
例えば、平版印刷用ゴムブランケットを使用した印刷では、文字や画像を形成したロール状の版胴に印刷インキを塗布し、この版胴と密接して回転するゴムブランケットの表層の平滑なゴム面に文字や画像を転写し、ついでこのゴムブランケット上の文字や画像と同じものを紙面に転写して印刷物を得る。ゴムブランケットを使用した印刷では、ゴムブランケットの面上に伸長や収縮、つまり「ズレ」が生じると、版胴の文字や画像が正確に印刷用紙上に転写されないという問題点を生じる。
【０００４】
特開平７−８１２６７号公報には、複数枚の織布からなる支持体層と表面層とによって形成される印刷用ブランケットにおいて、支持体層を形成する織布のうち少なくとも表面層に近接した織布をブランケット胴の回転方向となる縦糸をポリエステル混紡糸とした織布により形成し、この織布の縦糸方向の残留伸度を２０％以上にすることにより、高速印刷における繰り返し圧縮に対する耐久性を高くすることが記載されている。
【０００５】
しかしながら、前記公開公報に記載された印刷用ブランケットでは、印圧が加わった際のズレが大きいため、特に高速新聞輪転機印刷において、この「ズレ」に伴ってゴムブランケットの用紙の引き率（円周増加率）が大きくなり、印刷用紙の走行不安定性等の問題点を招く。
【０００６】
一方、特開２０００−３４３８５２号公報の段落［０００９］には、繊維表面に繊維軸方向に沿って第１次凹凸条を形成し、さらにこの第１次凹凸条中に微細な第２次凹凸条を形成したＰＶＡ系繊維を用いることによって、繊維間のずれを抑制して基布の寸法安定性を向上させることが記載されている。
【０００７】
しかしながら、特開２０００−３４３８５２号公報のようにＰＶＡ系繊維に凹凸を形成しただけでは、高速輪転機印刷における「ズレ」に伴う用紙の引き率（円周増加率）を小さく制御することができないため、用紙の走行不安定性等の問題点を招く。
【先行技術文献】
【特許文献】
【０００８】
【特許文献１】特開平７−８１２６７号公報
【特許文献２】特開２０００−３４３８５２号公報
【発明の概要】
【発明が解決しようとする課題】
【０００９】
本発明は、印刷時の用紙引き率が小さく、かつ耐久性に優れる印刷用ゴムブランケットを提供することを目的とする。
【課題を解決するための手段】
【００１０】
本発明に係る印刷用ゴムブランケットは、表面ゴム層と、
第２の基布層と、
前記表面ゴム層と前記第２の基布層の間に配置される第１の基布層と、
マイクロカプセルを含む圧縮層と
を備える印刷用ゴムブランケットであり、
前記第１の基布層は、ナイロン系繊維、ポリエステル系繊維、ポリビニルアルコール系繊維、ポリオレフィン系繊維、レーヨン繊維及び綿繊維よりなる群から選択される少なくとも一種類の繊維を含み、厚さが０．１７ｍｍ〜０．３３ｍｍの範囲内で、印刷方向における残留伸度が７％以上、１５％未満の範囲内で、かつ印刷方向における破断強度が２０ｋｇｆ／ｃｍ〜７０ｋｇｆ／ｃｍの範囲内である。
【発明の効果】
【００１１】
本発明によれば、印刷時の用紙引き率が小さく、かつ耐久性に優れる印刷用ゴムブランケットを提供することができる。
【図面の簡単な説明】
【００１２】
【図１】図１は、本発明に係る印刷用ゴムブランケットの一例をシリンダーに装着した状態を示す模式図。
【図２】図２は、図１の印刷用ゴムブランケットの要部を拡大した断面図。
【図３】図３は、ゴムブランケットＡ，Ｂについての印刷圧と用紙引き率との関係を示す特性図。
【図４】図４は、ゴムブランケットＢ，Ｃについての印刷圧と用紙引き率との関係を示す特性図。
【図５】図５は、ゴムブランケットＥ，Ｄについてのシリンダー回転速度と用紙引き率との関係を示す特性図。
【図６】図６は、本発明に係る印刷用ゴムブランケットの別な例を示す断面図。
【発明を実施するための形態】
【００１３】
本発明に係る第１の印刷用ゴムブランケットは、表面ゴム層と、
前記表面ゴム層の裏面に接着される第１の基布層と、
前記第１の基布層に接着される圧縮層と、
前記圧縮層に接着される第２の基布層とを備える印刷用ゴムブランケットであり、
前記第１の基布層は、ナイロン系繊維、ポリエステル系繊維、ポリビニルアルコール系繊維、ポリオレフィン系繊維、レーヨン繊維及び綿繊維よりなる群から選択される少なくとも一種類の繊維を含み、厚さが０．１７ｍｍ〜０．３３ｍｍの範囲内で、印刷方向における残留伸度が７％以上、１５％未満の範囲内で、かつ印刷方向における破断強度が２０ｋｇｆ／ｃｍ〜７０ｋｇｆ／ｃｍの範囲内である。
【００１４】
本発明に係る第２の印刷用ゴムブランケットは、表面ゴム層と、
第２の基布層と、
前記表面ゴム層と前記第２の基布層の間に配置される第１の基布層とを備える印刷用ゴムブランケットであり、
前記第１の基布層は、ナイロン系繊維、ポリエステル系繊維、ポリビニルアルコール系繊維、ポリオレフィン系繊維、レーヨン繊維及び綿繊維よりなる群から選択される少なくとも一種類の繊維を含み、厚さが０．１７ｍｍ〜０．３３ｍｍの範囲内で、印刷方向における残留伸度が７％以上、１５％未満の範囲内で、かつ印刷方向における破断強度が２０ｋｇｆ／ｃｍ〜７０ｋｇｆ／ｃｍの範囲内である。
【００１５】
本発明者らは、鋭意研究を重ねた結果、ナイロン系繊維、ポリエステル系繊維、ポリビニルアルコール系繊維、ポリオレフィン系繊維、レーヨン繊維及び綿繊維よりなる群から選択される少なくとも一種類の繊維を含む第１の基布層の厚さが０．１７ｍｍ〜０．３３ｍｍで、かつ印刷方向における破断強度が２０ｋｇｆ／ｃｍ〜７０ｋｇｆ／ｃｍである時に、ゴムブランケットの印刷時における第１の基布層の残留伸度とゴムブランケットの用紙の引き率との間に相関関係があることを見出し、残留伸度を７％以上、１５％未満にすることによって、印刷時の第１基布層のズレを抑えることができるために高速印刷における印刷用紙の走行安定性を高くすることができ、同時に、耐久性を向上できることがわかった。
【００１６】
本発明に係る印刷用ゴムブランケットの一例を図１〜図２を参照して説明する。
【００１７】
図１及び図２に示す印刷用ゴムブランケットは、表面ゴム層１と、表面ゴム層１の裏面に接着層２により接着された第１の基布層３と、第１の基布層３に接着された圧縮層４と、圧縮層４に接着された第２の基布層５と、第２の基布層５に接着層６により接着された第３の基布層７と、第３の基布層７に接着層８により接着された第４の基布層９とを備える帯状の積層物から実質的になる。この印刷用ゴムブランケット１０は、一端がシリンダー１１のバー加工部１２ａに固定され、かつ他端がシリンダー11のバー加工部１２ｂに固定され、これによりゴムブランケット１０は張力がかかった状態でシリンダー１１に巻き付けられている。
【００１８】
図２は図１のゴムブランケットの巻き付け角部を一部拡大したものである。シリンダーの角部でゴムブランケットは、大きく鋭角に折り曲げられるため、ゴムブランケットの表面に近い織布層ほど緊張状態にある。特に、表面ゴム層の裏面に接着された第１の基布層は、使用中に受ける動的衝撃により切断される危険性が高いため、第１の基布層より内側に位置する基布層（この場合、第２〜第４の基布層）に比べて残留伸度を大きくすることが望ましい。
【００１９】
まず、第１の基布層について詳しく説明する。
【００２０】
ナイロン系繊維の具体例としては、６，６−ナイロン、６−ナイロン等を挙げることができる。
【００２１】
ポリエステル系繊維の具体例としては、ポリエステル、ポリエチレンテレフタレート等を挙げることができる。
【００２２】
ポリオレフィン系繊維の具体例としては、ポリエチレン、ポリプロピレン等を挙げることができる。
【００２３】
レーヨン繊維の具体例としては、ポリノジック繊維等を挙げることができる。
【００２４】
ポリビニルアルコール系繊維の具体例としては、（株）クラレ製のビニロン、Ｋ２ビニロン等を挙げることができる。
【００２５】
中でも、綿繊維、ナイロン系繊維、ポリビニルアルコール系繊維及びポリエステル系繊維よりなる群から選択される少なくとも１種類の繊維を含む第１の基布層は、ゴムブランケットの耐久性をより向上することができるため、好ましい。
【００２６】
第１の基布層の厚さを前記範囲に限定する理由を説明する。厚さを０．１７ｍｍ未満にすると、高速印刷の繰り返しによってゴムブランケットが繰り返しうける動的ストレスに対する耐久性が不足する。一方、厚さが０．３３ｍｍを超えると、印刷面に布目が現れ易くなる。厚さのより好ましい範囲は、０．１７ｍｍ〜０．２５ｍｍである。
【００２７】
第１の基布層の印刷方向における破断強度を前記範囲に限定する理由を説明する。ゴムブランケットは例えば前述した図１に示すように大きく鋭角に折り曲げられた状態でシリンダーに装着されるため、破断強度を２０ｋｇｆ／ｃｍ未満にすると、ゴムブランケットの折り曲げ部で破断しやすくなる。一方、破断強度が７０ｋｇｆ／ｃｍを超えるものは、基布が硬くなる（剛性が高くなる）ため、ブランケットの装着性が悪くなる。破断強度のより好ましい範囲は、３０ｋｇｆ／ｃｍ〜７０ｋｇｆ／ｃｍである。
【００２８】
第１の基布層の印刷方向における残留伸度を前記範囲に限定する理由を説明する。残留伸度を７％未満にすると、ゴムブランケットのシリンダーの角部に当る部分が破断しやすくなる。一方、残留伸度を１５％以上にすると、印刷時のゴムブランケットの用紙引き率が大きくなる。残留伸度のより好ましい範囲は、７％〜１１％である。
【００２９】
次いで、表面ゴム層、圧縮層及び第２の基布層について説明する。
【００３０】
１）表面ゴム層
表面ゴム層は、インキの受理を司る。
【００３１】
この表面ゴム層には、例えば、ゴム配合物のシートを加硫したものを使用することができる。ゴム配合物に含まれるゴム材料としては、例えば、ニトリルゴム等を挙げることができる。
【００３２】
表面ゴム層の厚さは、０．１５ｍｍ〜０．４５ｍｍの範囲内にすることが望ましい。これは次のような理由によるものである。表面ゴム層の厚さが０．１５ｍｍより薄くなると、表面ゴム層の表面に、第１の基布層の布目と対応する凹凸が形成されやすくなるため、第１の基布層の布目が印刷物上に再現されて印刷物が不良品となる可能性がある。一方、表面ゴム層の厚さが０．４５ｍｍより厚くなると、印刷中に加わる圧力でブランケットの表面ゴムの変形歪みが大きくなって用紙引き率が大きくなる恐れがある。厚さのさらに好ましい範囲は、０．２ｍｍ〜０．３５ｍｍである。
【００３３】
２）圧縮層
圧縮層は、多孔質な耐油性ゴムマトリックスを主成分とすることが望ましい。耐油性ゴムマトリックスは、加硫させることにより得られるものである。非極性溶剤を使用したインクを用いて印刷が行われる場合、ゴム材料としては、例えば、アクリロニトリル・ブタジエンゴム（ＮＢＲ）、クロロプレンゴム（ＣＲ）、フッ素ゴム（ＦＫＭ）、ポリウレタンゴム（ＵＲ）等の極性ポリマーを用いることができる。一方、極性溶剤を使用したインクを用いて印刷が行われる場合、ゴム材料としては、例えば、エチレン・プロピレンゴム（ＥＰＤＭ）、ブチルゴム（ＩＩＲ）等の非極性ポリマーを用いることができる。ゴム配合物には、ゴム材料の他に、ゴム弾性体を得るための添加剤を含有させることが望ましい。添加剤としては、例えば、加硫剤、Ｄ．Ｍ（ジベンゾチアゾル、ジスフィド）やＭ（２−メルカプトベンゾチアゾール）のような加硫促進剤、老化防止剤、補強剤、充填剤、可塑剤等を挙げることができる。
【００３４】
耐油性ゴムマトリックスを多孔質にする方法としては、例えば、マイクロカプセルの添加、含浸紙を使う方法、塩の溶出法、発泡剤法等を採用することができる。
【００３５】
圧縮層の厚さは、０．２ｍｍ〜０．５ｍｍの範囲内にすることが望ましい。これは次のような理由によるものである。圧縮層の厚さを０．２ｍｍ未満にすると、圧縮性が損なわれる恐れがある。一方、圧縮層の厚さが０．５ｍｍを超えると、ゴムブランケットのヘタリが大きくなる恐れがある。圧縮層の厚さのさらに好ましい範囲は、０．２５ｍｍ〜０．４５ｍｍである。
【００３６】
３）第２の基布層
第２の基布層としては、例えば、織布、不織布等を使用することができる。各基布層の構成材料としては、前述した第１の基布層で説明したのと同様なものを挙げることができる。第１の基布層と第２の基布層は、同種類の材料から形成されていても、互いに異なる種類の材料から形成されていても良い。
【００３７】
前記第２の基布層の印刷方向における破断強度は、２０ｋｇｆ／ｃｍ〜７０ｋｇｆ／ｃｍの範囲内にすることが望ましい。これは以下に説明する理由によるものである。破断強度を２０ｋｇｆ／ｃｍ未満にすると、高速印刷の繰り返しに伴ってゴムブランケットが繰り返し受ける動的ストレスに対して十分な耐久性を得られない恐れがある。一方、破断強度が７０ｋｇｆ／ｃｍを超えるものは、基布が硬くなる（剛性が高くなる）ため、ブランケットの装着性が悪くなる恐れがある。破断強度のより好ましい範囲は、３０ｋｇｆ／ｃｍ〜７０ｋｇｆ／ｃｍである。
【００３８】
第２の基布層の印刷方向の残留伸度は、３％〜７．５％の範囲内にすることが望ましい。これは以下に説明する理由によるものである。残留伸度を３％未満にすると、基布の柔軟性が低下してブランケットの装着性が悪くなる恐れがある。一方、残留伸度が７．５％を超える場合は、ブランケットが使用の経過に伴い印刷機上で弛みやすく、その為に印刷障害を引き起こす恐れがある。残留伸度のより好ましい範囲は、３．５％〜６．５％である。
【００３９】
第２の基布層の印刷方向の残留伸度は、第１の基布層の印刷方向の残留伸度と等しいか、あるいは小さくすることが望ましい。これにより、ゴムブランケットに印圧を加えた際の表面ゴム層の位置ずれをより小さくすることができるため、高速印刷時の用紙引き率変化をさらに低減することができると共に、見当性をより改善することができる。
【００４０】
第２の基布層の厚さは、０．２ｍｍ〜０．５ｍｍの範囲内にすることが望ましい。これは以下に説明する理由によるものである。厚さを０．２ｍｍ未満にすると、基布の強度を維持するのが難しくなる。一方、厚さが０．５ｍｍを超える場合は、基布のヘタリが大きくなる可能性がある。厚さのより好ましい範囲は、０．２５ｍｍ〜０．４５ｍｍである。
【００４１】
４）第３〜第４の基布層
第３〜第４の基布層は、材質、厚さ、破断強度及び残留伸度を前述した第２の基布層で説明したのと同様なものにすることができる。第２〜第４の基布層は、互いに同じでも、あるいは互いに異なる構成を有していても良い。
【００４２】
５）接着層
接着層は、印刷用ゴムブランケットを構成する各層同士を接着するために使用される。
【００４３】
この接着層は、耐油性ゴムマトリックスを主成分として含む。耐油性ゴムマトリックスに用いられるゴム材料としては、前述した圧縮層で説明したのと同様なものを用いることができる。
【００４４】
なお、前述した図１では、表面ゴム層に第１の基布層を接着させた例を説明したが、本発明はこの構成に限定されるものではなく、表面ゴム層と第２の基布層の間に第１の基布層が配置されていれば、耐久性を損なわずに、すなわちブランケット胴に巻き付けた際に破断させることなく、印刷時の表面ゴム層のズレを抑えて高速印刷時における印刷用紙の走行安定性を高くすることができる。表面ゴム層と第２の基布層の間に第１の基布層を配置し、この第１の基布層と表面ゴム層の間に圧縮層を配置する例を図６を参照して説明する。なお、図６では、前述した図２で説明したのと同様な構成部材に同符号を付す。
【００４５】
図６に例示される印刷用ゴムブランケットは、表面ゴム層１と、表面ゴム層１の裏面に接着された圧縮層４と、圧縮層４に接着層１０を介して接合された第１の基布層３と、第１の基布層３に接着層１０を介して接合された第２の基布層５と、第２の基布層５に接着層１０を介して接合された第３の基布層７と、第３の基布層７に接着層１０を介して接合された第４の基布層９とを備える。
【００４６】
このような構成の印刷用ゴムブランケットによれば、印圧が加えられた際の圧縮層４の伸びを第１の基布層３により抑えることができるため、表面ゴム層１の位置ずれを抑制することができる。その結果、必要な耐久性を確保しつつ、印刷速度を速くした際の用紙引き率変化を小さくすることができると共に、見当性を高くすることができる。
【００４７】
本発明に係る印刷用ゴムブランケットにおいては、前述した図１，図６に示すように基布層の枚数を４枚にしても良いが、基布層の枚数は、４枚に限らず、２枚（第１，２基布層のみ）あるいは３枚（第１〜第３の基布層）にすることができる。
【００４８】
以下、本発明の実施例を図面を参照して詳細に説明する。
【００４９】
まず、以下に説明する方法でゴムブランケットＡ，Ｂを作製した。
【００５０】
＜ゴムブランケットＡの作製＞
中高ニトリルゴム（ＮＢＲ）１００重量部に、イオウ、加硫促進剤Ｍ（２−メルカプトベンゾチアゾール）、老化防止剤、補強剤および可塑剤を混合し、得られた混合物をメチル・エチル・ケトンに溶解させ、ゴム糊Ｉとした。
【００５１】
前述したゴム糊Ｉに、メタアクリロニトリルとアクリロニトリルとの共重合体製のマイクロカプセル（ノーベル・インダストリー社製で商品名がエクスバンセル０９２ＤＥ、平均粒径８０μｍ）を１０重量部加え、ゴム糊IIを得た。
【００５２】
一方、縦糸密度が30番手糸を72本／吋で、横糸密度が30番手糸を108本／吋の綿製の厚さ０．２７ｍｍの織布に、ゴムブランケット胴の回転方向（印刷方向）となる縦方向に加熱（１５０℃）ストレッチ加工を施すことにより、ブランケット胴の回転方向（印刷方向）となる縦方向の残留伸度が３５％で、かつ同縦方向の破断強度が１０ｋｇｆ／ｃｍである第１の基布層を得た。残留伸度と破断強度の測定方法を下記に示す。
【００５３】
破断強度と残留伸度の測定は、以下に説明する方法で行った。
【００５４】
測定機：ＴＥＮＳＩＬＯＮ（ＯＲＩＥＮＴＥＣ  ＣＲＴＣ−１２５０Ａ）。
【００５５】
測定条件：試験片の幅が２０ｍｍで、長さが２００ｍｍ（但し、チャック間である）。測定方法：引っ張り速度が５０mm／ｍｉｎ。
【００５６】
また、第２〜第４の基布層として、厚さが０．３５ｍｍで、縦方向の破断強度が３０ｋｇｆ／ｃｍで、かつ縦方向の残留伸度が６％の綿織布を用意した。
【００５７】
第２の基布層の片面に前記ゴム糊IIを０．３ｍｍの厚さにコーティングした。次いで、コーティングされたゴム糊II（未加硫の圧縮層）上に第１の基布層を貼り合わせた。
【００５８】
第２の基布層のもう一方の面にゴム糊Iを０．１ｍｍの厚さにコーティングして未加硫の接着層を形成した後、第３の基布層を貼り合わせた。この第３の基布層の表面にゴム糊Iを０．１ｍｍの厚さにコーティングして未加硫の接着層を形成した後、第４の基布層を貼り合わせた。
【００５９】
最後に、第１の基布層の表面にゴム糊Iを０．０５ｍｍの厚さにコーティングして未加硫の接着層を形成した後、未加硫の表面ゴム層としてニトリルゴム配合物のシートを積層し、厚さがおよそ２．２ｍｍで、未加硫の圧縮性ゴムブランケット（ブランケット前駆体）を得た。
【００６０】
＜加硫工程＞
この未加硫の圧縮性ゴムブランケットを１５０℃で６時間加熱して加硫を完了させた。
【００６１】
ひきつづき、冷却した後、３２０メッシュのサンドペーパーで表面ゴム層を研磨し、前述した図２に示す構造を有し、厚さが２．０６ｍｍのオフセット印刷用ゴムブランケットＡを得た。
【００６２】
＜ゴムブランケットＢの作製＞
第１の基布層の厚さと残留伸度と破断強度を下記表１に示すように変更すること以外は、前述したゴムブランケットＡで説明したのと同様な構成のゴムブランケットＢを用意した。
【００６３】
得られたゴムブランケットＡ，Ｂについて、印刷圧を変化させた際の用紙引き率を測定し、その結果を図３に示す。
【００６４】
図３から明らかなように、残留伸度の小さいゴムブランケットＢの方が、印刷圧の増加に伴う用紙引き率の変化が小さいことが理解できる。
【００６５】
実際の多色刷り印刷において、各印刷ユニットの印刷圧は常に一定しているとは言えない。各印刷ユニットにおけるゴムブランケットは、使用経過に伴い厚みの変化（厚み現象）が起きる。しかも、この厚さ変化は、各ユニット間で必ずしも一定でないため、各ユニット間で印刷圧に差が生じる結果となる。この各印刷ユニット間における印刷圧の変化が、各ユニット間の用紙引き率（ゴムブランケットの円周増加率）に差を引き起こすため、前述したゴムブランケットＢでは、印刷用紙の走行不安定に見当不良などの問題が生じる。
【００６６】
＜ゴムブランケットＣの作製＞
第１の基布層の厚さと残留伸度と破断強度を下記表1に示すように変更すること以外は、前述したゴムブランケットＡで説明したのと同様な構成のゴムブランケットＣを用意した。
【００６７】
得られたゴムブランケットＢ，Ｃについて、印刷圧を変化させた際の用紙引き率を測定し、その結果を図４に示す。
【００６８】
図４から明らかなように、破断強度が２０ｋｇｆ／ｃｍ〜７０ｋｇｆ／ｃｍの範囲内で、かつ残留伸度が７％以上、１５％未満である第１の基布層を用いたブランケットＣ（実施例１）は、破断強度が２０ｋｇｆ／ｃｍ〜７０ｋｇｆ／ｃｍの範囲内であるものの、残留伸度が１５％を超える第１の基布層を用いたブランケットＢ（比較例２）に比較して、印刷圧を増加させた際の用紙引き率変化がさらに小さくなることが理解できる。
【００６９】
また、本発明者らは、印刷速度が変動している間は、ゴムブランケットの用紙引き率（ゴムブランケットの円周増加率）にも変動が見られることを見出した。実際の印刷において、印刷機の始動時及び終了時に印刷速度は変化する。連続的に変化する印刷速度に対して、ゴムブランケットの用紙引き率（ゴムブランケットの円周増加率）に変動があれば用紙走行性が不安定となり、損紙が多くなる。連続的に変化する印刷速度に対し、表面ゴム層に接着された織布（第１の基布層）の残留伸度が用紙引き率（ゴムブランケットの円周増加率）に影響を与えることもわかった。
【００７０】
＜ゴムブランケットＥ，Ｄの作製＞
第１の基布層の厚さと残留伸度と破断強度を下記表１に示すように変更すること以外は、前述したゴムブランケットＡで説明したのと同様な構成のゴムブランケットＥ，Ｄを用意した。
【００７１】
得られたゴムブランケットＥ，Ｄについて、印刷時のゴムブランケット胴の回転速度を変化させた際の用紙引き率変化を測定し、その結果を図５に示す。
【００７２】
図５から明らかなように、破断強度が２０ｋｇｆ／ｃｍ〜７０ｋｇｆ／ｃｍの範囲内で、かつ残留伸度が７％以上、１５％未満である第１の基布層を用いたブランケットＥ（実施例２）は、シリンダーの回転速度の増加に伴い、ほぼ一定の割合で用紙引き率が増加していることがわかる。
【００７３】
これに対し、残留伸度が１５％を超える第１の基布層を用いたブランケットＤ（比較例３）は、シリンダーの回転速度変化と用紙引き率変化との間に規則性が見られなかった。
【００７４】
＜ゴムブランケットＦ、Ｇ，Ｈ，Ｉの作製＞
第１の基布層の厚さと残留伸度と破断強度を下記表１に示すように変更すること以外は、前述したゴムブランケットＡで説明したのと同様な構成のゴムブランケットＦ〜Ｉを用意した。
【００７５】
＜ゴムブランケットＪ、Ｋ，Ｌの作製＞
第１の基布層として、下記表１に示す残留伸度と破断強度と厚さとを有し、かつ綿繊維とポリビニルアルコール繊維（ＰＶＡ繊維）の混合繊維からなる織布を用いること以外は、前述したゴムブランケットＡで説明したのと同様にしてゴムブランケットＪ，Ｋ，Ｌを作製した。
【００７６】
実施例７
＜ゴムブランケットＭの作製＞
厚さ、構成繊維の種類、残留伸度及び破断強度が下記表１に示す条件の第１の基布層と、前述したゴムブランケットＡで説明したのと同様な種類の第２〜第４の基布層とを用い、これら第１〜第４の基布層を前述したゴムブランケットＡで説明したのと同様にして貼り合わせた。
【００７７】
一方、前述したゴム糊Ｉに、前述したゴムブランケットＡで説明したのと同様な種類のマイクロカプセルを４重量部加え、ゴム糊IIIを得た。
【００７８】
次いで、第１の基布層の表面にゴム糊Iを０．０５ｍｍの厚さにコーティングして未加硫の接着層を形成した後、ゴム糊IIIを０．２５ｍｍの厚さにコーティングし、さらに未加硫の表面ゴム層としてニトリルゴム配合物のシートを積層し、厚さがおよそ２．２ｍｍで、未加硫の圧縮性ゴムブランケット（ブランケット前駆体）を得た。
【００７９】
この未加硫の圧縮性ゴムブランケットに加硫、冷却及び研磨を前述したゴムブランケットＡで説明したのと同様にして行ない、オフセット印刷用ゴムブランケットＭを得た。
【００８０】
比較例７
＜ゴムブランケットＮの作製＞
前述したゴムブランケットＡで説明したのと同様な種類の第１〜第４の基布層を前述したゴムブランケットＡで説明したのと同様にして貼り合わせた。
【００８１】
次いで、第１の基布層の表面にゴム糊Iを０．０５ｍｍの厚さにコーティングして未加硫の接着層を形成した後、ゴム糊IIIを０．２５ｍｍの厚さにコーティングし、さらに未加硫の表面ゴム層としてニトリルゴム配合物のシートを積層し、厚さがおよそ２．２ｍｍで、未加硫の圧縮性ゴムブランケット（ブランケット前駆体）を得た。
【００８２】
この未加硫の圧縮性ゴムブランケットに加硫、冷却及び研磨を前述したゴムブランケットＡで説明したのと同様にして行ない、オフセット印刷用ゴムブランケットＮを得た。
【００８３】
ゴムブランケットＡ〜Ｎについて、以下に説明する方法で特性評価を行い、その結果を下記表１に示す。
【００８４】
＜速度変化に対する用紙引き率変化＞
各ゴムブランケットについて、０ｒｐｍから５００ｒｐｍまで段階的に速度変化させ、それぞれの回転速度において０．２ｍｍの印圧をかけた際の用紙引き率を測定し、その変化を観察した。速度変化に対して用紙引き率の変化量（最大用紙引き率と最小用紙引き率との差）が０．２％未満のものを◎、０．２％以上、０．３％未満のものを○、０．３％以上のものを×とした。
【００８５】
＜印刷時の布目の有無＞
各ゴムブランケットについて、RIテスタ−（簡易印刷試験機：明製作所）を使った印刷試験による印刷物試験で布目が出るかどうか判定した。布目が出なかったものを○、出たものを×とした。
【００８６】
＜第１基布層の耐久性＞
ブランケット耐久試験機による耐久性をみた。ブランケット耐久試験機で５００万回転まで問題なかったものを○、５００万回転までに耐久性の問題が発生したものを×とした。
【００８７】
＜見当性＞
見当性とは、多色印刷における重ね合わせの位置精度のことであり、トンボ（印刷時に印刷物余白に印刷される見当合わせの指標）に「にじみ」および「ずれ」のないものを○、良くないものを×とした。
【００８８】
＜総合評価＞
表１の総合評価では、用紙引き率変化、布目の有無、耐久性及び見当性の４つの項目全てが○であるものを○とし、その中で◎があるものを◎とした。４つの項目のうち一項目でも×であるものは×とした。
【表１】
2010149526.tif 000003
【００８９】
表１から明らかなように、厚さが０．１７ｍｍ〜０．３３ｍｍの範囲内で、印刷方向における残留伸度が７％以上、１５％未満の範囲内で、かつ印刷方向における破断強度が２０ｋｇｆ／ｃｍ〜７０ｋｇｆ／ｃｍの範囲内である第１の基布層を備えた実施例１〜７のゴムブランケット（ブランケットＣ，Ｅ，Ｈ，Ｊ，Ｋ、Ｌ、Ｍ）は、速度変化に対する用紙引き率変化、印刷時の布目の有無、第１の基布層の耐久性およびゴムブランケットの見当性のいずれも優れていることが理解できる。中でも、厚さが０．１７ｍｍ〜０．２５ｍｍで、残留伸度が７％〜１１％で、かつ破断強度が３０ｋｇｆ／ｃｍ〜７０ｋｇｆ／ｃｍである実施例４〜６のゴムブランケットは、速度変化に対する用紙引き率変化が０．２％未満と優れていた。速度変化に対しての用紙引き率の変化量が小さいほど、印刷速度に依存しない良好な印刷物を得ることができる。
【００９０】
これに対し、残留伸度が１５％以上で、かつ破断強度が２０ｋｇｆ／ｃｍ未満である比較例１のゴムブランケット（ブランケットＡ）は、速度変化に対する用紙引き率変化と耐久性と見当性が劣っていた。用紙引き率の変化量が０．３％以上になると、印刷物として問題を生じる。また、残留伸度が１５％より大きい比較例２，３のゴムブランケット（ブランケットＢ，Ｄ）は、見当性が劣っていた。一方、残留伸度が７％より小さい比較例４のゴムブランケット（ブランケットＩ）は、耐久性に劣っていた。厚さが０．３３ｍｍを超える比較例５のゴムブランケット（ブランケットＦ）は、印刷物に布目が現れた。さらに、厚さが０．１７ｍｍより小さく、かつ破断強度が２０ｋｇｆ／ｃｍ未満である比較例６のゴムブランケット（ブランケットＧ）は、速度変化に対する用紙引き率変化と耐久性が低かった。
【００９１】
一方、比較例７（ゴムブランケットＮ）では、表面ゴム層と第２の基布層の間に第１の基布層が配置されているものの、第１の基布層の残留伸度が１５％以上で、かつ破断強度が２０ｋｇｆ／ｃｍより小さいため、用紙引き率変化と耐久性と見当性が劣ったものになった。
【符号の説明】
【００９２】
１…表面ゴム層、２，６，８…接着層、３…第１の基布層、４…圧縮層、５…第２の基布層、７…第３の基布層、９…第４の基布層、１０…印刷用ゴムブランケット、１１…シリンダー、１２ａ，１２ｂ…バー加工部。
【図１】
2010149526.tif 000004
【図２】
2010149526.tif 000005
【図３】
2010149526.tif 000006
【図４】
2010149526.tif 000007
【図５】
2010149526.tif 000008
【図６】
2010149526.tif 000009